(57)【特許請求の範囲】
【請求項１】
ホウケイ酸ガラス粉末３０〜８０重量部と、結晶化ガラス粉末７０〜２０重量部とからなり、結晶化ガラス粉末が重量％でＳｉＯ2  ５〜６０％、Ｂ2Ｏ3  １〜２０％、Ａｌ2Ｏ3  ３０〜９０％、Ｋ2Ｏ  ０〜３％の組成を有することを特徴とする低温焼成基板用組成物。
【請求項２】
結晶化ガラス粉末が、マトリックス相として非晶質部分を０．１〜２０重量％含むことを特徴とする請求項１の低温焼成基板用組成物。
【発明の詳細な説明】
【０００１】
【産業上の利用分野】
本発明は、ＩＣ、ＬＳＩ等を実装するのに好適な低誘電率、低膨張、高強度の低温焼成基板の作製に用いることが可能な低温焼成基板用組成物に関するものである。
【０００２】
【従来の技術】
従来、ＩＣやＬＳＩ等を実装する低誘電率、低膨張、高強度の低温焼成基板の作製に用いられる絶縁材料としては、誘電率４〜４．５のホウケイ酸ガラス粉末と、アルミナ粉末或は石英ガラス粉末とからなる低温焼成基板用組成物が知られている。
【０００３】
【発明が解決しようとする課題】
しかしながらこのような低温焼成基板用組成物は、焼成時にガラスと、アルミナや石英ガラスとの界面で十分な反応が起こらないため、十分に機械的強度の高い基板を得ることが難しいという問題を有している。
【０００４】
本発明の目的は、十分な機械的強度を有し、半導体素子を実装する低温焼成基板を作製するのに好適な低温焼成基板用組成物を提供することである。
【０００５】
【課題を解決するための手段】
本発明者は、種々の研究を行った結果、アルミナ粉末や石英ガラス粉末の代わりに結晶化ガラス粉末を使用することにより、上記目的を達成できることを見いだし、本発明として提案するものである。
【０００６】
即ち、本発明の低温焼成基板用組成物は、ホウケイ酸ガラス粉末３０〜８０重量部と、結晶化ガラス粉末７０〜２０重量部とからなり、結晶化ガラス粉末が重量％でＳｉＯ2  ５〜６０％、Ｂ2Ｏ3  １〜２０％、Ａｌ2Ｏ3  ３０〜９０％、Ｋ2Ｏ  ０〜３％の組成を有することを特徴とする。
【０００７】
【作用】
本発明において、フィラーとして結晶化ガラス粉末を使用する理由は、粉末自体の強度が高く、しかもマトリックス相として非晶質部分を含むためにホウケイ酸ガラスとの馴染みがよく、焼成時に両者の界面で十分に反応が起こるためである。
【０００８】
なお結晶化ガラス粉末は、非晶質部分の含有量が０．１重量％未満になるとホウケイ酸ガラスとの馴染みが悪くなって十分な反応が起こらなくなり、一方２０重量％を超えるとフィラーとしての機械的強度が弱くなる。従って非晶質部分の含有量は０．１〜２０重量％であることが好ましい。また結晶化ガラス粉末は、重量％でＳｉＯ2 ５〜６０％、Ｂ2 Ｏ3 １〜２０％、Ａｌ2 Ｏ3 ３０〜９０％、Ｋ2 Ｏ０〜３％の組成を有するものが低誘電率、低膨張、且つ、高強度であり、特に望ましい。なおこのような高アルミナ含有の結晶化ガラスは、例えば次のようにして作製することができる。まず、アルミナ粉末とホウケイ酸ガラス粉末とを湿式で粉砕・混合し、スプレードライヤーで造粒する。これを１６００〜２０００℃の炎の中に定量供給することにより、高アルミナ含有の結晶化ガラス粉末を得ることができる。
【０００９】
ホウケイ酸ガラス粉末としては、誘電率が４〜４．５程度の低誘電率のもの、具体的には重量％でＳｉＯ2 ６０〜９０％、Ｂ2 Ｏ3 １０〜２５％、Ａｌ2 Ｏ3 ０〜５％、Ｋ2 Ｏ０〜３％の組成を有するものを使用することができる。
【００１０】
また本発明において、ホウケイ酸ガラス粉末と結晶化ガラス粉末との割合は、ホウケイ酸ガラス粉末３０〜８０重量部、結晶化ガラス粉末７０〜２０重量部である。両者の割合をこのように限定した理由は、ホウケイ酸ガラス粉末が３０重量部より少ない場合（即ち、結晶化ガラス粉末が７０重量部より多い場合）は得られる焼結体が緻密化しないために基板強度が低下し、またホウケイ酸ガラス粉末が８０重量部より多い場合（即ち、結晶化ガラス粉末が２０重量部より少ない場合）も焼結体のガラス成分が多くなるために十分な基板強度が得られなくなるためである。
【００１１】
次に、本発明の低温焼成基板用組成物を用いて、低温焼成基板を製造する方法を述べる。
【００１２】
まず、ホウケイ酸ガラス粉末と結晶化ガラス粉末を所定の割合で秤取し、次いでこれらの粉末をバインダー、溶剤とともに混練してスラリー状にする。続いて得られたスラリーを、ドクターブレード法を用いてグリーンシートに成形する。その後、このグリーンシートを必要厚みの枚数重ね、８５０〜１０００℃で焼成することにより、低温焼成基板を得ることができる。
【００１３】
【実施例】
（実施例１）
まず重量百分率でＳｉＯ2 ７８．０％、Ｂ2 Ｏ3 ２０．０％、Ｋ2 Ｏ２．０％の組成を有するホウケイ酸ガラス粉末（平均粒径３μｍ）を用意した。
【００１４】
またこのホウケイ酸ガラス粉末とアルミナ粉末（平均粒径２μｍ）とを重量比で５９：４１の割合で混合し、さらに純水を加えてスラリー状にした後、流動攪拌ミルにて粉砕混合した。続いてこのスラリーをスプレードライヤーで造粒乾燥させた後、噴霧溶融法を用いて２０００℃の炎の中に供給して熱処理することにより、重量百分率でＳｉＯ2 ４６．０％、Ｂ2 Ｏ3 １１．８％、Ａｌ2 Ｏ3 ４１．０％、Ｋ2 Ｏ１．２％の組成を有し、非晶質部分を１０重量％含む結晶化ガラス粉末（平均粒径３μｍ）を得た。
【００１５】
次にホウケイ酸ガラス粉末と結晶化ガラス粉末とを重量比で７０：３０の割合で混合し、試料を得た。
【００１６】
このようにして得られた試料について、焼成温度、抗折強度、誘電率、熱膨張係数を評価したところ、焼成温度が９００℃、抗折強度が１８００ｋｇ／ｃｍ2 、誘電率が４．５、熱膨張係数が３９×１０-7／℃（３０〜３８０℃）であった。
【００１７】
なお抗折強度、誘電率及び熱膨張係数は、次のようにして測定した。まず試料を幅１５ｍｍ、長さ５０ｍｍ、厚み１ｍｍの短冊状試験体、直径４０ｍｍ、厚み１ｍｍの円板状試験体、直径５ｍｍ、及び長さ５０ｍｍの丸棒状試験体にプレス成形した後、９００℃で１０分間焼成した。続いて短冊状試験体を用いて万能試験機にて抗折強度を、円板状試験体を用いて誘電率を、丸棒状試験体を用いて押棒式熱膨張測定機にて熱膨張係数をそれぞれ測定した。
【００１８】
（実施例２）
実施例１と同様にして、ホウケイ酸ガラス粉末及び結晶化ガラス粉末を用意した。次いで両者を重量比で５０：５０の割合で混合し、試料を得た。
【００１９】
このようにして得られた試料について、実施例１と同様にして焼成温度、抗折強度、誘電率、熱膨張係数を評価したところ、焼成温度が１０００℃、抗折強度が２０００ｋｇ／ｃｍ2 、誘電率が４．９、熱膨張係数が４４×１０-7／℃（３０〜３８０℃）であった。
【００２０】
（実施例３）
実施例１と同様にして、ホウケイ酸ガラス粉末を用意した。
【００２１】
また、ホウケイ酸ガラス粉末とアルミナ粉末の割合を重量比で３０：７０とし、他は実施例と同様の方法で製造することによって、重量百分率でＳｉＯ2 ２３．４％、Ｂ2 Ｏ3 ６．０％、Ａｌ2 Ｏ3 ７０．０％、Ｋ2 Ｏ０．６％の組成を有し、非晶質部分を５重量％含む結晶化ガラス粉末（平均粒径３μｍ）を得た。
【００２２】
次いでホウケイ酸ガラス粉末と結晶化ガラス粉末とを重量比で５５：４５の割合で混合し、試料を得た。
【００２３】
このようにして得られた試料は、焼成温度が９５０℃、抗折強度が１９００ｋｇ／ｃｍ2 、誘電率が５．２、熱膨張係数が４６×１０-7／℃（３０〜３８０℃）であった。
【００２４】
（比較例）
フィラーとして結晶化ガラス粉末の代わりにアルミナ粉末（平均粒径２μｍ）を用い、他は実施例１と同様にして試料を作製した。
【００２５】
このようにして得られた試料について、焼成温度、抗折強度、誘電率、熱膨張係数を評価したところ、焼成温度が８５０℃、誘電率が４．５、熱膨張係数が４２×１０-7／℃（３０〜３８０℃）であり、実施例と同等の値を示したものの、抗折強度が１６００ｋｇ／ｃｍ2 であり、実施例１に比べて２００ｋｇ／ｃｍ2 も低い値であった。
【００２６】
【発明の効果】
本発明の低温焼成基板用組成物は、フィラーとして使用する結晶化ガラス粉末の機械的強度が高く、しかも焼成時にホウケイ酸ガラスと結晶化ガラスとの界面で十分な反応が起こるため、機械的強度の高い低温焼成基板を得ることができる。しかも低誘電率、低膨張の結晶化ガラス粉末を使用することにより、半導体素子の実装に好適な低温焼成基板を作製することが可能である。